ЛИТОЕ ИЗДЕЛИЕ

1. Литое изделие из композиционного материала с отвержденным полимерным связующим и введенными в него частицами наполнителя, отличающееся тем, что в связующее (6) введены стохастически распределенные полиамидные волокна (8), причем волокна имеют длину 5-20 мм и диаметр 0,05-0,2 мм, и доля волокон (8) составляет 0,02-0,5 вес.% от полного веса литого изделия (1).
2. Литое изделие по п. 1, отличающееся тем, что волокна (8) являются волокнами из PA6 или PA6.6.
3. Литое изделие по п. 1 или 2, отличающееся тем, что волокна (8) имеют длину 5-15 мм, предпочтительно 8-12 мм, в частности 10 мм.
4. Литое изделие по п. 1 или 2, отличающийся тем, что волокна (8) имеют диаметр 0,075-0,175 мм, в частности 0,1-0,15 мм.
5. Литое изделие по п. 1 или 2, отличающееся тем, что доля волокон (8) составляет 0,025-0,25 вес.%, предпочтительно 0,03-0,2 вес.%, в частности 0,05-0,15 вес.% от полного веса литого изделия (1).
6. Литое изделие по п. 1 или 2, отличающееся тем, что основная ориентации волокон (8) по существу параллельна лицевой стороне (5) литого изделия (1).
2
7. Литое изделие по п. 1 или 2, отличающееся тем, что волокна имеют прочность на разрыв по меньшей мере 250 Н/мм.
8. Литое изделие по п. 1 или 2, отличающееся тем, что волокна (8) являются бесцветными или окрашены в цвет, соответствующий литому изделию.
9. Литое изделие по п. 1 или 2, отличающееся тем, что прилегающая к лицевой стороне литого изделия (1) краевая зона (9) не содержит волокон, и волокна (8) распределены лишь в остальном объеме изделия.
10. Литое изделие по п. 1 или 2, отличающееся тем, что волокна (8) распределены однородно, при необходимости, за исключением краевой зоны (9).
11. Литое изделие по п. 1 или 2, отличающееся тем, что волокна (8) соединены со связующим (6) посредством поверхностных реакционноспособных групп.
12. Литое изделие по п. 1 или 2, отличающееся тем, что волокна (8) покрыты промотором адгезии, посредством которого они соединены со связующим (6).
13. Литое изделие по п. 1 или 2, отличающееся тем, что связующее (6) содержит мономер и растворенный в нем полимер.
14. Литое изделие по п. 13, отличающееся тем, что мономер является метилметакрилатом, а полимер полиметилметакрилатом.
15. Литое изделие по п. 1 или 2, отличающееся тем, что связующее (6) содержит сшивающий агент.
16. Литое изделие по п. 15, отличающееся тем, что сшивающий агент является триметилолпропантриметакрилатом.
17. Литое изделие по п. 1 или 2, отличающееся тем, что весовая доля частиц наполнителя (7) составляет, в расчете на вес литого изделия (1), 40-85%, в частности 60-80%, предпочтительно 65-75%.
18. Литое изделие по п. 1 или 2, отличающееся тем, что оно содержит неорганические частицы наполнителя (7), в частности, из кварцевого песка, кварцевой муки, диоксида кремния, карбида кремния, стекла, оксида алюминия или карбоната кальция.
19. Литое изделие по п. 18, отличающееся тем, что частицы наполнителя (7) имеют размеры в интервале от 0,01 мм до 2 мм.
20. Литое изделие по п. 19, отличающееся тем, что частицы наполнителя (7) состоят из по меньшей мере двух разных гранулометрических фракций.
21. Литое изделие по п. 1 или 2, отличающееся тем, что оно представляет собой кухонную раковину, ванну, поддон для душевой кабины или столешницу.
22. Способ получения литого изделия по одному из предыдущих пунктов, отличающийся тем, что в раствор отверждаемого полимерного связующего однородно вмешивают как частицы наполнителя, так и полиамидные волокна длиной 5-20 мм и диаметром 0,05-0,2 мм для образования заливочной массы, причем доля волокон составляет 0,02-0,5 вес.% от полного веса заливочной массы, после чего заливочную массу выливают в литейную форму, из которой после отверждения связующего извлекают литое изделие.
23. Способ по п. 22, отличающийся тем, что используют волокна из PA6 или PA6.6.
24. Способ по п. 22 или 23, отличающийся тем, что используют волокна с длиной 5-15 мм, предпочтительно 8-12 мм, в частности, 10 мм и/или с диаметром 0,075-0,175 мм, в частности, 0,1-0,15 мм.
25. Способ по п. 22 или 23, отличающийся тем, что доля добавляемых волокон составляет 0,025-0,25 вес.%, предпочтительно 0,03-0,2 вес.%, в частности, 0,05-0,15 вес.% от полного веса заливочной массы.
2
26. Способ по п. 22 или 23, отличающийся тем, что используют волокна с прочностью на разрыв по меньшей мере 250 Н/мм.
27. Способ по п. 22 или 23, отличающийся тем, что используют бесцветные волокна или волокна, окрашенные в цвет, соответствующий цвету литого изделия.
28. Способ по п. 22 или 23, отличающийся тем, что использующиеся волокна обработаны на поверхности плазмой для образования реакционноспособных групп, или волокна покрыты промотором адгезии.
29. Способ по п. 22 или 23, отличающийся тем, что использующееся связующее содержит мономер, растворенный в нем полимер и при необходимости сшивающий агент.
30. Способ по п. 29, отличающийся тем, что в качестве мономера применяют метилметакрилат, в качестве полимера полиметилметакрилат, а в качестве применяемого при необходимости сшивающего агента используется триметилолпропантриметакрилат.